КОМПОЗИЦИИ И СПОСОБ НАНЕСЕНИЯ НА ПОВЕРХНОСТИ МЕТАЛЛОВ АЛКОКСИСИЛАНОВЫХ ПОКРЫТИЙ

1. Водная композиция, включающая:
(i) алкилполисахаридное поверхностно-активное вещество;
(ii) алкоксисилан, выбранный из группы, включающей γ-аминопропилтриэтоксисилан и -γ-глицидоксипропилтриметоксисилан;
(iii) воду;
(iv) необязательно спирт, но только образовавшийся при гидролизе силана; и (v) необязательно, один или большее количество компонентов, выбранных из группы, включающей биоциды, противовспенивающие агенты и активаторы адгезии.
2. Композиция по п.1, в которой алкилполисахаридное поверхностно-активное вещество представляет собой алкилполиглюкозид.
3. Композиция по п.1, в которой алкильной группой алкилполисахарида является
10
16
8
10
С-Салкильная группа или C-Салкильная группа.
4. Композиция по п.2, в которой алкильной группой алкилполисахарида является
10
16
8
10
С-Салкильная группа или C-Салкильная группа.
5. Композиция по любому из пп.1-4, в которой поверхностно-активное вещество содержится в концентрации, находящейся в диапазоне от 0,05 до 10 мас.%.
6. Композиция по любому из пп.1-4, в которой алкоксисилан содержится в концентрации, находящейся в диапазоне от 1 до 10 мас.%.
7. Композиция по п.5, в которой алкоксисилан содержится в концентрации, находящейся в диапазоне от 1 до 10 мас.%.
10
16
8. Композиция по п.1, в которой поверхностно-активное вещество представляет собой С-Салкилполиглюкозид и содержится в концентрации, равной 0,5 мас.%, и алкоксисилан представляет собой γ-глицидоксипропилтриметоксисилан и содержится в концентрации, равной 3 мас.%.
10
16
9. Композиция по п.1, в которой поверхностно-активное вещество представляет собой С-Салкилполиглюкозид и содержится в концентрации, равной 0,5 мас.%, и алкоксисилан представляет собой γ-аминопропилтриэтоксисилан и содержится в концентрации, равной 3 мас.%.
10. Способ нанесения силанового покрытия на поверхность металла включает:
(A) взаимодействие поверхности металла с композицией, включающей:
(i) алкилполисахаридное поверхностно-активное вещество;
(ii) алкоксисилан, выбранный из группы, включающей γ-аминопропилтриэтоксисилан и γ-глицидоксипропилтриметоксисилан;
(iii) воду;
(iv) необязательно спирт, но только образовавшийся при гидролизе силана; и
(v) необязательно, один или большее количество компонентов, выбранных из группы, включающей биоциды, противовспенивающие агенты и активаторы адгезии,
для осаждения алкоксисилана на металле и
(B) сушку поверхности металла с осажденным на ней алкоксисиланом с образованием на поверхности металла покрытия, включающего гидрофобную переплетенную сетку из ковалентных силоксановых связей.
11. Способ по п.10, в котором алкилполисахаридное поверхностно-активное вещество представляет собой алкилполиглюкозид.
10
16
8
10
12. Способ по п.10, в котором алкильной группой алкилполисахаридного поверхностно-активного вещества является С-Салкильная группа или C-Салкильная группа.
10
16
8
10
13. Способ по п.11, в котором алкильной группой алкилполисахаридного поверхностно-активного вещества является С-Салкильная группа или С-Салкильная группа.
14. Способ по любому из пп.10-13, в котором поверхностно-активное вещество содержится в композиции в концентрации, находящейся в диапазоне от 0,05 до 10 мас.%.
15. Способ по любому из пп.10-13, в котором алкоксисилан содержится в композиции в концентрации, находящейся в диапазоне от 1 до 10 мас.%.
16. Способ по п.14, в котором алкоксисилан содержится в композиции в концентрации, находящейся в диапазоне от 1 до 10 мас.%.
17. Способ по любому из пп.10-13, в котором поверхность металла представляет собой поверхность углеродистой стали и алкоксисилан представляет собой γ-аминопропилтриэтоксисилан.
18. Способ по п.16, в котором поверхность металла представляет собой поверхность углеродистой стали и алкоксисилан представляет собой γ-аминопропилтриэтоксисилан.
10
16
19. Способ по п.17, в котором в композиции поверхностно-активное вещество представляет собой C-C алкилполиглюкозид и содержится в концентрации, равной 0,5 мас.%, и алкоксисилан представляет собой γ-аминопропилтриэтоксисилан и содержится в концентрации, равной 3 мас.%.
20. Способ по любому из пп.10-13, в котором поверхность металла представляет собой поверхность оцинкованной стали и алкоксисилан представляет собой γ-глицидоксипропилтриметоксисилан.
21. Способ по п.16, в котором поверхность металла представляет собой поверхность оцинкованной стали и алкоксисилан представляет собой γ-глицидоксипропилтриметоксисилан.
10
16
22. Способ по п.20, в котором в композиции поверхностно-активное вещество представляет собой С-Салкилполиглюкозид и содержится в концентрации, равной 0,5 мас.%, и алкоксисилан представляет собой γ-глицидоксипропилтриметоксисилан и содержится в концентрации, равной 3,0 мас.%.
23. Способ по любому из пп.10-13, в котором поверхность металла с осажденным на ней алкоксисиланом сушат при температуре, находящейся в диапазоне от 15 до 100°С, с образованием на поверхности металла покрытия, включающего гидрофобную переплетенную сетку из ковалентных силоксановых связей.
24. Способ по любому из пп.10-13, в котором поверхность металла с осажденным на ней алкоксисиланом сушат в течение периода времени, находящегося в диапазоне от 1 до 120 ч, с образованием на поверхности металла покрытия, включающего гидрофобную переплетенную сетку из ковалентных силоксановых связей.